FR 2760020 A1 19980828 FR 9701273 A 19970225 L'invention désignée ci-après concerne un mastic destiné aux éléments métalliques de structure d'avions,de carrosserie auto, et autres supports. Les mastics équivallents distribués sur les marché ne sont pas liés à des fibres de Carbone-Aramide,leur teneur en "Microballons" à base de Silicate d'aluminium est plutôt faible, la rigidité et l'élasticité du produit s'en ressent. Les micro-sphères à base de Silicate d'Aluminium,de faible densité;constituent,en volume,environ 65 % du mélange,les fibres courtes le Carbone-Aramide en constituent près de 3 %,le reste étant la résine fluide liée à un agent thyxotrope. Le mastic inventé,de par sa teneur en "Microballons"à base de Silicate d'Aluminium,résiste bien à l'impact,ceux-ci étant des micro-absorbeura d'énergie. Les fibres de Carbone-Aramide,en proportion;outre leur rigidité,permettent un étalage uniforme. Le produit est obtenu par le malaxage des ingrédients; -Soit manuellement à l'aide d'une spatule -2oit mécaniquement à l'aide de mélangeurs mus par un moteur électrique. Ce mastic est désigné pour les carrosseries d'automobiles. Le mastic; selon l'invention,essentiellement pour carrosserie,à appliquer aur des surfaces en métal,en Composite ou en Aluminiun;du type à 2 composants: résine Epoxy et durcisseur à mélanger lors de l1utilisation;est caractérisé par sa forte teneur en Microballons à base de Silicate d'Aluminium(plus de 50% du poids ou 65% environ du volume de l'ensemble) et par le fpit qu'il comporte en outre des fibrea de Carbone-Aramide. Ce mastic Epoxy à 2 composants,selon un mode de réalisa- tion utilisant une résine"2+1",est caractérisé par le mélange désigné ci-contre: Composition pour 1,5 Kg de Droduit: Composant "A"(résine et additifs): Résine Epoxy fluide 430 grs(+ou-15%) Gel-coat Epoxy 30 grs(+ou-15%) Poudre adjuvante(agent thyxotrope) 26 grs(+ou-15%) Fibres de Carbone-Aramide 4 grs(+ou-15%) Micro-sphères au Silicate d'Aluminium 510 grs(+ou-15%) TOTAL 1000 grammes Composant"B"(durcisseur et additifs): Durcisseur liquide 225 grs(+ou-15%) "Microballons" 260 grs(+ou-15%) Adjuvant thyxotrope 15 grs(+ou-15%) TOTAL 500 grammes Ce mastic s'étale uniformément; les fibrea de Carbone-Aramide,outre leur résistance à la rupture, lui conférant une parfaite homogénéité. Il est également possible d'utiliser une résine à 2 composants de type "1+1",le composant"B" sera alors le suivant: Durcisseur liquide 450 grs(+ou-15%) "Microballons" 520 grs(+ou-15%) Adjuvant thyxotrope 30 grs(+ou-15%) TOTAL 1000 grammes (Pour une composition de .Zgs de produit) -REVEDICATIONS1) Mastic pour carrosserie à appliquer sur des surfaces en métal dont l'Aluminium ou en Composite;du type Epoxy,caractérisé par le fait qu'il ait ne forte teneur en Microbilles à base de Silicate d'Aluminium(65% du volume) et qu'il comporte des fibres de Carbone-Aramide. 2) Mastic Epoxy à 2 composants,selon la revendication 1, caractérisé par le mélange ci-contre: Composition pour 1,5 Kgs de produit dans le cas d'une résine "2+1": Composant"A": Résine Epoxy 430 gre Gel-coat Epoxy 30 grs Poudre adjuvante(agent thyxotrope) 26 grs Fibre. de Carbone-Aramide 4 grs Micro-sphères au Silicate d'Aluminium 510 grs TOTAL 1000 grammes Composant"B": Lureisseur Epoxy 225 gri Micro-sphères au Silicate d'Aluminium 260 grs Adjuvant thyxotrope 15 grs TOTAL 500 grammes